(57)【特許請求の範囲】
【請求項１】
骨内にアンカーするためのアンカー部（１２、３２、５２）と、利用されるべきエレメントを受容するための載置部（１８、３８、５８）を有し、アンカー部（１２、３２、５２）と載置部（１８、３８、５８）が９２．１〜９３．５重量％ＺｒＯ2と４．５〜５．５重量％Ｙ2Ｏ3と１．８〜２．２重量％ＨｆＯ2を有する安定化ジルコニアセラミックで一体的に形成されている歯科用インプラントにおいて、アンカー部（１２、３２、５２）がネジ部分（１４、３４、５４）を有し、アンカー部（１２、３２、５２）の外表面が除去工程により少なくとも部分的に粗くされ又は微細構造にされており、アンカー部の領域における最大表面粗さが４μｍと１２μｍとの間であることを特徴とする歯科用インプラント。
【請求項２】
アンカー部（１２、３２、５２）の外表面が研磨ブラスト法により処理されたものであることを特徴とする請求項１に記載の歯科用インプラント。
【請求項３】
アンカー部（１２、３２、５２）の外表面がサンドブラスト法により処理されたものであることを特徴とする請求項１に記載の歯科用インプラント。
【請求項４】
アンカー部（１２、３２、５２）が、エッチングにより処理されたものであることを特徴とする請求項１〜３のいずれか１項に記載の歯科用インプラント。
【請求項５】
アンカー部（１２、３２、５２）が、最初に研磨ブラスト法により、その後エッチングにより処理されたものであることを特徴とする請求項２〜４のいずれか１項に記載の歯科用インプラント。
【請求項６】
アンカー部（１２、３２、５２）が、１ｂａｒ及び１０ｂａｒの間の圧力で研磨ブラストされたものであることを特徴とする請求項２〜５のいずれか１項に記載の歯科用インプラント。
【請求項７】
アンカー部（１２、３２、５２）が、２ｂａｒ及び６ｂａｒの間の圧力で研磨ブラストされたものであることを特徴とする請求項２〜５のいずれか１項に記載の歯科用インプラント。
【請求項８】
アンカー部（１２、３２、５２）が、３ｂａｒ及び５ｂａｒの間の圧力で研磨ブラストされたものであることを特徴とする請求項２〜５のいずれか１項に記載の歯科用インプラント。
【請求項９】
アンカー部（１２、３２、５２）が、リン酸、硫酸、塩酸又はこれらの混合物を用いてエッチングされたものであることを特徴とする請求項４〜８のいずれか１項に記載の歯科用インプラント。
【請求項１０】
アンカー部（１２、３２、５２）が、その外表面の少なくとも一部に、生体活性コーティングを備えていることを特徴とする請求項１〜９のいずれか１項に記載の歯科用インプラント。
【請求項１１】
アンカー部（１２、３２、５２）が、シラン化され、又はヒドロキシル化されたものであることを特徴とする請求項１〜１０のいずれか１項に記載の歯科用インプラント。
【請求項１２】
アンカー部（１２、３２、５２）が、ジルコニア、アルミナ、シリカ又はこれらの混合物の熱スプレーされたコーティングを少なくとも部分的に備えていることを特徴とする請求項１〜１１のいずれか１項に記載の歯科用インプラント。
【請求項１３】
ベースボディが、骨内にアンカーするためのアンカー部（１２、３２、５２）と、固定されるべきエレメントを受容するための載置部（１８、３８、５８）を有し、アンカー部（１２、３２、５２）と載置部（１８、３８、５８）の両方が、まず、９２．１〜９３．５重量％ＺｒＯ2と４．５〜５．５重量％Ｙ2Ｏ3と１．８〜２．２重量％ＨｆＯ2を有する安定化ジルコニアセラミックで一体的に形成され、その後、少なくともアンカー部（１２、３２、５２）にネジ部分（１４、３４、５４）が設けられ、かつ、アンカー部（１２、３２、５２）が、１０〜９０体積％のリン酸でエッチングされる、歯科用インプラントの製造方法。
【請求項１４】
アンカー部（１２、３２、５２）が、１０〜５０体積％のリン酸でエッチングされる、請求項１３に記載の歯科用インプラントの製造方法。
【請求項１５】
アンカー部（１２、３２、５２）が、２０〜４０体積％のリン酸でエッチングされる、請求項１３に記載の歯科用インプラントの製造方法。
【請求項１６】
アンカー部（１２、３２、５２）が、１０秒〜１０分の間エッチングされることを特徴とする請求項１３〜１５のいずれか１項に記載の方法。
【請求項１７】
アンカー部（１２、３２、５２）が、１０〜１２０秒の時間、エッチングされることを特徴とする請求項１３〜１５のいずれか１項に記載の方法。
【請求項１８】
アンカー部（１２、３２、５２）が、１５〜６０秒の時間、エッチングされることを特徴とする請求項１３〜１５のいずれか１項に記載の方法。
【請求項１９】
アンカー部（１２、３２、５２）が、エッチングの後に、クリーンにされ、その後、水内ですすがれることを特徴とする請求項１３〜１６のいずれか１項に記載の方法。
【請求項２０】
アンカー部（１２、３２、５２）が、エッチングの後に、ＮａＣｌ溶液内でクリーンにされ、その後、水内ですすがれることを特徴とする請求項１３〜１６のいずれか１項に記載の方法。
【請求項２１】
ベースボディが、骨内にアンカーするためのアンカー部（１２、３２、５２）と、固定されるべきエレメントを受容するための載置部（１８、３８、５８）を有し、アンカー部（１２、３２、５２）と載置部（１８、３８、５８）の両方が、９２．１〜９３．５重量％ＺｒＯ2と４．５〜５．５重量％Ｙ2Ｏ3と１．８〜２．２重量％ＨｆＯ2を有する安定化ジルコニアセラミックで一体的に形成され、その後、少なくともアンカー部（１２、３２、５２）にネジ部分（１４、３４、５４）が設けられ、かつ、アンカー部（１２、３２、５２）の外表面が、シラン化され又はヒドロキシル化されることにより骨化が促進される、歯科用インプラントの製造方法。
【発明の詳細な説明】
【技術分野】
【０００１】
本発明は、骨内でアンカー（固定）するためのアンカー部を含み、橋脚歯又は冠歯、橋義歯又は補綴構造のような取り付けられるべきエレメントを受容するための載置部を含む歯科用インプラントに関する。
【背景技術】
【０００２】
歯科用インプラントは、１０年以上にわたり継続的に使用されている。現在使用されている歯科用インプラントの主要部分はチタンからなるが、これはチタンが十分に低い弾性係数を有し、比較的大きな強度をも有するからである。加えて、チタンをインプラント材料として使用するときに、表面が適当に処理される（例えばサンドブラスト法により粗くされる）と、安全な一体的骨形成が達成され得ることが特に重要である。これは、チタンインプラントが、骨内への捩込みにより第１の安定性を達した後、約３〜４ヶ月の治癒期間内で安全に骨化し、骨内に捩込まれたアンカー部と骨との間の永久結合が保証されるようになっていることを意味する。ここでは通常二部分インプラントが利用されている。基本的にこの目的には２つの可能性がある。
【０００３】
閉鎖された歯肉下系によれば、インプラントのアンカー部が骨リッジまで埋め込まれ、ムコペリオストカバーがインプラント上で縫い合わせられ得る。ここで、第１の治癒フェーズの終わりにおいて、引上げが必要な第２の操作であり、それに続いて載置部とその上への所望の補綴又は歯冠の適用を可能にする。
【０００４】
対照的に、開放移行歯肉系を使用するときに、インプラントのアンカー部が粘膜レベルで骨リッジ上約３ｍｍまで沈められることが可能であり、これが第２操作を回避している。曲げられたエッジがインプラントネック部分に直接適合されることが可能であり、これによりインプラントに対する第１の軟組織の閉鎖をもたらす。
【０００５】
このような開放移行歯肉系のための二部分インプラント構造が、例えばＩｎｓｔｉｔｕｔ−Ｓｔｒａｕｍａｎｎ  ＡＧ,Ｗａｌｄｅｎｂｕｒｇ／Ｓｗｉｔｚｅｒｌａｎｄにより、ＩＴＩ（登録商標）ＤＥＮＴＡＬ  ＩＭＰＬＡＮＴ  ＳＹＳＴＥＭのマークのもと市場取引されている。移行歯肉として移植されるアンカーすなわち第１部分は、割り当てられた構造部分とともに、両方ともここでは純チタンからなる。良好な骨化を保証するために、チタン表面は粗くサンドブラストされ又は熱スプレーでチタンによりコーティングされる。表面は両方とも良好な骨化又は一体的骨形成を保証する。
【０００６】
その後、橋義歯や冠歯のようなインプラント補綴エレメントの載置部上に、媒介物を用いていわゆるアバットメントが通常捩込まれまたはセメント結合される。最近はこの目的のために、載置部上に適用されるセラミックアバットメントも開発されている。
【０００７】
セラミックアバットメントは、橋義歯や冠歯のような上構造をアバットメントに続けてマッチングする間の特有の利点を提供する。それらは、単純にグラインドされて歯科医に公知の従来技術工程を使用する構成の構築を可能にする。セラミックアバットメントは、それらの色が天然歯の色にぴったりとマッチされ得るという特有の利点を提供する。最近はジルコニアアバットメントも開発されていて、これが特に高い強度を提供している。
【０００８】
このような系は、アンカー部と載置部を有する二部分インプラントからなり、その上に用いられるアバットメントと補綴材は、異なる療法のための幾何位置に対して良好なマッチングを提供する。もっとも、一般に使用されるコンポーネントが多いことは、全系の機械的安定性にとって不利益である。また、各々の余分な結合が、バクテリアのための起こり得る起点につながり、これはギャップ内の歯周炎又は歯肉炎をもたらす。
【０００９】
もっとも、美的観点から、特に前方の可視領域において、全ての移行歯肉部と、アンカー部も、セラミックで形成することが望まれる。もっとも、金属（チタン製のアンカー部）とセラミック（載置部）の間のネジ接続は、とりわけ、熱拡散係数が異なるため、実現され得ない。対照的に、これまで、セラミックからなるアンカー部は、通常必要な機械的安定性を有さないため、普及し得なかった。
【００１０】
最近ジルコニアセラミックも利用可能になってきており、特に形状ボディが熱間等静圧圧縮成形により又はこれにつづく熱間等静圧高密度化により作成される場合これは極めて高強度を有する。このようなジルコニアセラミックは、およそ９２．１−９３．５重量％ＺｒＯ２、４．５−５．５重量％Ｙ２Ｏ３及び３．８−２．２重量％ＨｆＯ２からなり、例えばＵＳ６,１６５,９２５から公知である。
【００１１】
もっとも、インプラントのアンカー部を形成するための材料としてジルコニアセラミックを利用することは、可能でないように見える。なぜなら、ジルコニアセラミックには十分な機械的安定性が必要であり、これは測定される多孔性が実質的にない高密度の作成を要求し、これは同時にクリーンに切断された超硬表面につながるからである。
【００１２】
このような材料は生体不活性であり、一体的な骨形成が望まれないことになっており、この材料はインプラントのアンカー部の作成には適さないとみなされているためである。
【００１３】
ＤＥ１９５３０９８１Ａ１から、予備製造された、全セラミックインプラントジルコニア上構造が、インプラントに付着された歯の色の人工歯冠錐体の構成で公知である。ここでは、ジルコニアセラミックの審美性に関して、及び恐らく上構造の構成を単純化して作成することに関して、ある種の利点が可能となるが、このインプラント構造は、多部分インプラント構造に基づいているという基本的な欠点を有する。すなわち、実際のインプラントはチタンからなるので、先と同じ問題がインプラントとジルコニアセラミックからなる上構造の間の結合領域内に生じる。
【特許文献１】ＵＳ６,１６５,９２５
【特許文献２】ＤＥ１９５３０９８１Ａ１
【特許文献３】ＤＥ４０１２７３１Ａ１
【特許文献４】ＤＥ２８３８７５９Ａ１
【発明の開示】
【発明が解決しようとする課題】
【００１４】
このように、本発明の目的は、先行技術の欠点を回避し、全系の高い機械的安定性を保証すると同時に特に可視領域でのセラミックの利点を利用可能にする改良された歯科用インプラントを提供することである。このようなセラミックを形成する適当な工程も開示される。
【課題を解決するための手段】
【００１５】
本発明によれば、この目的は、骨内にアンカーするためのアンカー部を含み、利用されるべきエレメントを受容するための載置部を含み、アンカー部と載置部が、ジルコニアをベースとした材料から一体的に形成され、少なくともアンカー部が、その外表面でサブトラクティブ除去工程により前処理され、又はコーティングを備え、そこで骨化が促進される歯科用インプラントによって達成される。
【００１６】
加えて、この目的は、歯科用インプラントを形成する工程によって達成され、そこでは、最初に、骨内にアンカーするためのアンカー部と利用されるべきエレメントを受容するための載置部とを有するベースボディが、ジルコニアをベースにした材料から一体的に設けられ、つづいて少なくともアンカー部がその外表面で少なくとも部分的にサブトラクティブ除去工程により前処理され、又は骨化を促進するコーティングでコートされる。
【００１７】
本発明の目的は、このようにして十分に達成される。
【発明を実施するための形態】
【００１８】
驚くべきことに、アンカー部と載置部を有する一部分歯科用インプラントが作成されることが可能であり、これがジルコニアをベースにした材料からなり、治癒期間においてもなお良好な骨化を保証することが見出された。
【００１９】
ここで、高強度のジルコニアセラミックが、全系の高い安定性を保証することと組み合わせて、特有の利点がインプラントの一部分構成に見られなければならない。同時に、載置部が、天然歯の色に近づけられることが可能であり、こうして特に可視領域で十分に天然に見えるセラミック構造の作成を可能にするという特有の利点がある。加えて、載置部は、直接グラインドされることが可能であり、これは利用されるべき追加のエレメントの単純で有利な適合を可能にする。恐らく追加のアバットメントは不要となるだろう。
【００２０】
ＤＥ４０１２７３１Ａ１から、インプラントを扱うための基本的に幾つかの工程が公知であり、これは明確な粗い表面を生成するものであるが、本発明はこれにより自明とされるものではない。なぜならこの公報は、単に金属のインプラントの処理に関するものであり、更にジルコニアをベースにした一部分インプラントを当業者に構成させることの示唆を何ら示すものではないからである。
【００２１】
加えて、ＤＥ２８３８７５９Ａ１から、不動態層及び／又は幾つかの生理学活性層からなる層系を備えた、金属、プラスチック又はセラミックからなるインプラントを提供することは、基本的に公知である。ここでは、特に、窒化ケイ素の不動態層及びフッ化カルシウム、α―アラニン、カーボン等の生理学活性層が考慮されている。
【００２２】
もっとも、これは本発明を自明とするものではない。なぜならこの文献は単に一般的にインプラントの可能なコーティングに関連し、当業者がジルコニアをベースにした一部分インプラントを構成することの提案を何ら提供するものではないからである。
【００２３】
好ましくは、本発明によるインプラントは、移行歯肉に利用される。こうして、生物学的幅を発展させる軟組織の付着は、カバーされた粘膜内張で治癒する系で行われるような第２操作によって妨げられない。
【００２４】
本発明によれば、移植の後、一時的な手段を載置部上へ直接適用することによる第１の処理が可能となる。この目的のために、十分な第１の安定性に到達した後、例えばアンカー部を骨穴内に捩込むことにより、それにつづく治癒期間の間特にシェアリング動作を避ける手段のみが取られなければならない。幾つかのインプラントの場合、これはブロッキングにより影響を受け得るが、一方で単一のインプラントで、接着剤を塗布することにより、近接した歯への又は補綴部分へのアタッチメントによりこれは影響を受け得る。
【００２５】
好ましくは、アンカー部はネジ部分を含む。
【００２６】
これにより本発明によるインプラントは、必要な第１の安定性をもって移植されることが可能であり、移植につづいて直接第１の処理が、一時的な手段を利用することにより可能になる。
【００２７】
本発明の更なる実施例によれば、アンカー部はその外表面で、除去工程により少なくとも部分的に粗くされ又は微細構造にされる。
【００２８】
酸化ジルコニウム材料は、生体不活性であるが、骨材料との一体的骨形成を達成し得ることを、この様な表面構造化が保証する。
【００２９】
良好な一体的骨形成を達成するため、この点に関して、歯科用インプラントが、アンカー部の領域において、１及び２０μｍの間、特に４及び１２μｍ、特に好ましくは６及び１２μｍの間の最大表面粗さを有するときが好ましい。
【００３０】
基本的にこの目的のため、（コランダムを用いる）サンドブラスト法、炭化ホウ素粒子によるブラスト法、又は高圧水ブラスト法のような、研磨ブラスト法が可能である。もっとも、このような処理で問題があるのは、酸化ジルコニウムセラミックの高硬度である。それゆえ、かなり改善された表面粗さが、ブラスト法のための、値段の高い炭化ホウ素粒子のような硬い材料を使用することにより達成され得る。
【００３１】
それゆえ、交替的に、エッチング工程のような化学的工程も考慮され、これは、先の機械的処理に追加して、つづく処理として部分的に用いられ得る。
【００３２】
このような除去工程とは離れて、レーザーベースの工程が考慮される。
【００３３】
特に好ましいのは、Ａｌ２Ｏ３でのサンドブラスト法のような最初のブラスト処理と、これにつづくリン酸、硫酸、塩酸又はこれらの混合物を使用したエッチング処理を行うことである。
【００３４】
ここで、ブラスト処理は、約１ｂａｒ及び１０ｂａｒの間、好ましくは２及び６ｂａｒの間、特に３及び５ｂａｒの間の圧力を使用して、行われても良い。
【００３５】
ここで、特に、ブラスト処理の後につづく処理として、１０〜９０体積％、好ましくは１５〜５０体積％、特に２０〜４０体積％のリン酸を用いた、エッチング処理が望ましい。
【００３６】
エッチングは、例えば、１０秒〜１０分、好ましくは１０及び１２０秒の間、特に約１５〜６０秒の期間行われてもよい。
【００３７】
エッチング処理には、ＮａＣｌ溶液内でのすすぎと、それにつづく脱イオン水でのすすぎのような、クリーニングステップが続く。
【００３８】
特にアンカー部の領域で前処理されるこのような歯科用インプラントを使用することにより、安全な一体的骨形成が達成され得る。
【００３９】
本発明の更なる実施例によれば、アンカー部は、その外表面で、少なくとも部分的に生体活性コーティングを備えている。
【００４０】
これは例えば、骨形成を促進する、シラン化又はヒドロキシル化でもよい。
【００４１】
本発明の更なる実施例によれば、アンカー部は、金属又はセラミックコーティングで、又はセルメットコーティングで、少なくとも部分的にコートされる。
【００４２】
またこの様にして、特有の表面構造化が設けられることができ、これは一体的骨形成を促進させる。
【００４３】
ここで、アンカー部は、例えば熱スプレーにより、ＣＶＤにより又はＰＶＤによりコートされても良い。
【００４４】
ここで、特に、チタン又はチタン合金からなるコーティングは、利点として認識され、これは恐らく熱スプレーにより用いられてもよいだろう。
【００４５】
このようなコーティングで、長年来公知であったチタンの生体互換性が、治癒期間アンカー部の安全な一体的骨形成を達成するため利用され得る。熱スプレーにより恐らく適用されるチタンは、別々の骨形成を回避して安全な骨化を保証する十分な微細構造を有する。
【００４６】
好ましくは、ここでアンカー部内の領域のみがコートされ、これは移植の間、骨内に置かれる。これにより、載置部の領域でのジルコニアベースセラミックの有利な審美性が、チタンの有利な生体互換性と結合され得る。
【００４７】
適切に載置部は、捩込みツールを用いるためのサポートを含む。
【００４８】
ここで、載置部は、基本的に既にその技術分野で公知のように、捩込みツールの積極的なフィッティングのために構成されてもよい。
【００４９】
基本的に、歯科用インプラントは、既に公知の又は開発され得る全ての種類の形状で構成され得る。
【００５０】
ここで、載置部は、アンカー部の延長部として構成されてよく、またはアンカー部に関してずれていてもよい。
【００５１】
また、載置部は、錐台基本形状を有しても良く、これは補綴構造のためのアバットメントの接着結合を促進している。
【００５２】
もちろん、追加的に、正方形や六角形のような載置部の更なる形状も可能である。
【００５３】
本発明の更なる実施例によれば、歯科用インプラントが、シラン化又はヒドロキシル化により又はエッチング処理によるようなその表面の先の活性化の後、それが医師により移植される前、脱イオン水のような適当な液体内に貯蔵される。こうして、歯科用インプラントが、好ましくはエアのアクセス無しでコンテナ内に貯蔵される。
【００５４】
こうして、歯科用インプラントの表面が載置の前に、エア成分により、その活性を全部又は部分的に喪失することが回避される。このようにして、骨化が促進される。
【００５５】
一部分歯科用インプラントのためのジルコニアセラミックの作成は、基本的にその分野で公知であり、本発明の一部として認識されない。この点に関して、例えば初めに述べられたＵＳ６,１６５,９２５に参照がなされており、これは本願内に全て含まれている。このようにして作成されたジルコニアセラミックは、例えば、歯科用インプラントの所望の形状にグラインド加工されてもよく、つづいて表面処理されて所望の表面特性に到達するようにしてもよい。
【００５６】
本発明の上述及び後述の構成は、与えられたコンビネーションに限定されず、本発明の範囲から離れることなく、他のコンビネーションに利用可能であり又は単独で採用される。
【００５７】
本発明の更なる構成及び利点は、後述の好ましい実施例の詳細な説明から、図面と組み合わせて明らかとなる。
【実施例】
【００５８】
図１〜３において、本発明による一部分歯科用インプラントの幾つかの可能な実施例が描かれていて、これは純粋に典型的なものであり、本発明の範囲をいずれかのインプラントの形状に限定するものではない。
【００５９】
図１において、本発明による歯科用インプラントは、全体として符号１０で示されている。それはネジ部分１４と丸みを帯びた下端を有するアンカー部１２を含む。アンカー部１２はその上端で僅かに外側に拡大した円錐部分１６を介して、そこで一体的になっていてネジ部分１４の長手軸２４の延長部内に延びる載置部１８に推移している。載置部１８は、円錐台又は円錐形状を有していて、その一方の側に平坦部２０を備えている。平坦部２０と反対側において、溝２２が外表面内にあり、これは載置部１８の上方前方表面から下側に向かって延在してアンカー部１２の円錐部分１６へ推移する部分を形成する円錐部分で終了している。
【００６０】
平坦部２０は、反対側に位置付けられた溝２２とともに、そこにマッチされるプラグインシートを有する捩込みツールの積極係合を提供する働きをする。
【００６１】
図２は、歯科用インプラントの僅かに修正された実施例を示し、全体として符号３０で示されていて、これはまたネジ部分３４を有するアンカー部３２を含み、これに円錐形の載置部３８が続いていて、その上に溝４２を見ることができるが、これは、歯科用インプラント３０は図１の歯科用インプラント１０に関して９０°回転されて描かれているためである。
【００６２】
図１に示された実施例とは対照的に、歯科用インプラント３０は、アンカー部３２と載置部３８の間に円錐部分を有さない。代わりに、載置部３８は、シリンダ形状にされたアンカー部３２に直接隣接する円錐部分として構成される。また溝４２と反対側において、図１から理解できるような、対応する平坦部を設けてもよい。
【００６３】
図３において、歯科用インプラントの修正された実施例が、全体として符号５０で示されている。
【００６４】
歯科用インプラント５０は、図１による実施例に対応していてネジ部５４を有するアンカー部５２を含み、これは外側円錐部分５６を介して載置部５８に推移している。
【００６５】
また、載置部５８は、円錐基本形状を有するが、アンカー部５２の長手軸に関して、例えば角度が約１５°ずれており、これは多くの場合門歯領域への適用に特に適している。また、適当な凹所６０により、載置部５８の外表面で捩込みツールの積極係合が可能となり、骨穴内に、ずれた載置部を有するこの歯科用インプラントを捩込むことも可能にしている。
【００６６】
アンカー部は、例えば１０ｍｍの軸方向長さを有してもよく、その点で他の寸法は対応する方式となる。もっとも、寸法及び形状は、とるべき療法に応じて適当な方式に修正され得ることを理解すべきである。
【００６７】
本発明による歯科用インプラント１０、３０、５０は、ジルコニアセラミックから一体的に作成され、これは例えば、初めに述べたＵＳ６,１６５,９２５によれば、９２．１〜９３．５重量％ＺｒＯ２と４．５〜５．５重量％Ｙ２Ｏ３と１．８〜２．２重量％ＨｆＯ２を有する安定化ジルコニアセラミックでもよい。このような安定化ジルコニアセラミックは、特に、熱間等静圧圧縮成形により又は焼結とそれに続く熱間等静圧高密度化により作成されるときは、特に高い機械的安定性と強度を提供する。また、他のジルコニアセラミックスの利用も考えられる。
【００６８】
アンカー部は、その外表面で、適当な除去の前処理により、又は適当なコーティングにより処理されたものであり、これによりインプランテーションの後良好な一体的骨形成に到達する。例えば、アンカー部は、シラン化又はヒドロキシル化されてもよく、又は除去工程により粗くされてもよく、又は微細構造にされてもよい。
【００６９】
好ましくは約２０及び１００μｍの間の範囲にある層厚で熱スプレーにより好ましくは塗布されるコーティングを用いることで、一体的骨形成が到達され得る。
【００７０】
例えばジルコニア、アルミナ、シリカ又はこれらの混合物と可能な更なる構成要素を含むセラミックコーティングとは別に、特に、約２０〜１００μｍの層厚を有する純チタンからなる熱スプレーによるコーティングが好ましい。
【００７１】
コーティングを可能ならプラズマスプレーによりスプレーする前に、表面の適当な前処理を行い、例えば研磨ブラスト法又はエッチング処理を使用して、コーティングの良好な接着のための十分な粗さを保証することが提案される。
【００７２】
薄く、熱スプレーされた、特にアンカー部の領域（可視領域にない）にのみ適用されるチタンからなるコーティングを使用することで、安全な一体的骨形成が治癒期間において達せられ得る。同時に、グラインド可能性や天然歯に近い色のようなジルコニアセラミックの利点が利用され得る。
【００７３】
第１フィールドテストを用いて、外表面がサブトラクティブ処理に単にさらされただけの一部分ジルコニアインプラントは、一体的骨形成を保証し得ることが示された。
【００７４】
この目的のために、図４によるテストインプラントサンプルが、ＵＳ６,１６５,９２５によるジルコニアセラミックから作成され、グラインド処理されて、図４による形状を得た。
【００７５】
その後、表面は、４ｂａｒのブラスト圧力を用いたコランダムでサンドブラストされた。これは、約４．７μｍの平均表面粗さで６．４μｍの最大表面粗さをもたらした。図４に示されたテストインプラントサンプル７０は、患者に移植（インプラント）された。約３ヶ月の治癒期間の後、テストインプラントサンプルは、少量の周囲骨材料とともに中空ドリルを用いて取り除かれ、骨一体化に関して組織学的に分析された。一体的な骨形成が達成されていることが分かった。
【００７６】
約５〜１５μｍＲｍａｘの範囲にある増加された表面粗さを用いるときに、一体的骨形成に関する追加の改良が短い治癒期間の後特に期待され、その目的のために、特にリン酸によるエッチングによりブラストされた表面の継続処理が考慮される。特に、３０％のリン酸で３０秒間エッチングし、続いて最初にＮａＣｌ溶液で、その後脱イオン化水ですすぐことで、表面粗さが、５〜１５μｍＲｍａｘ（先のブラスト処理に応じて、特に約８〜１２μｍ）に増加され得る。
【００７７】
加えて、エッチングにより到達される表面の活性が骨一体化を促進する。この活性を移植まで保持するために、インプラントが医師により移植されるまで、さらにエッチング及びすすぎ処理の直後インプラントを脱イオン水のような適当な液体に貯蔵するのが好ましい。このようにして、歯科用インプラントが利用される前に、空気成分により表面がその活性を全部又は部分的に失うことが避けられる。
【図面の簡単な説明】
【００７８】
【図１】本発明によるインプラントの第１実施例を示す側面図である。
【図２】本発明によるインプラントの実施例を示す側面図であり、図１の実施例に関して僅かに修正されている。
【図３】本発明によるインプラントの更なる実施例を示す側面図であり、載置部がアンカー部に関して僅かにずれている。
【図４】約３月の治癒期間の後、患者に移植されて、ドリルを使用して近接した骨材料とともに除去されたインプラントのテスト見本のＲＥＭ写真である。
【符号の説明】
【００７９】
１０、３０、５０  歯科用インプラント
１２、３２、５２  アンカー部
１４、３４、５４  ネジ部分
１６、５６  円錐部分
１８、３８、５８  載置部
２０  平坦部
２２、４２  溝
２４  長手軸
【図１】
0005489198.tif 000002
【図２】
0005489198.tif 000003
【図３】
0005489198.tif 000004
【図４】
0005489198.tif 000005